중량 % 로 , Si : 3 . 15 ~ 3 . 21 %, C : 0 . 046 ~ 0 . 049 %, P : 0 . 014 ~ 0 . 015 %, 용 존 Al : 0 . 026 ~ 0 . 028 %, N : 0 . 0073 ~ 0 . 0074 %, S : 0 . 005 ~ 0 . 006 %, Mn : 0 . 11 ~ 0 . 12 % 를 함유 하 고 , 여기 에 Cr 성 분량 을 하 기 표 1 과 같이 무 첨가 , 0 . 08 %, 0 . 14 %, 0 . 21 %, 0 . 37 % 및 0 . 52 % 로 변화 시킨 강 슬라브 를 제조 하 였 다 . 상기 강 슬라브 를 1180 ℃ 의 온도 에서 재 가 열후 , 1100 ℃ 이하 의 온도 에서 열 연판 소둔 을 하 였으며 , 이후 산세 및 냉간 압연 으로 최종 두께 인 0 . 23 mm 로 조절 하 였 다 . 후속 하 여 , 수소 및 질소 의 혼합 가스 의 습윤 분위기 하의 850 ℃ 소둔 온도 에서 로 내 이슬점 ( Dew Point ) 를 조정 하 여 산화 능 ( PH 2 O / PH 2 ) 이 0 . 34 에서 탈탄 처리 를 행하 여 그 표면 총 산소량 이 780 ~ 790 ppm 인 산화물 층 을 갖 는 탈탄 소둔 판 을 얻 었 다 .